(57)【要約】【課題】無機物粒子を難分散の溶媒に簡便に分散させる方法、および特定の溶媒に分散した無機物粒子分散体を提供する。【解決手段】  無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である易分散の溶媒１に分散させ、次いで、前記の溶媒１とは異なる難分散の溶媒２に溶媒置換することにより、無機物粒子を難分散の溶媒２に簡便に分散させることができる。【選択図】なし【特許請求の範囲】
【請求項１】
無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散した無機物粒子分散体。
【請求項２】
無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散した後に溶媒置換して、前記の使用した溶媒１とは異なる溶媒２に分散した無機物粒子分散体。
【請求項３】
前記の無機物粒子が、表面にケイ素含有化合物を処理したものである、請求項１又は２に記載の無機物粒子分散体。
【請求項４】
前記の溶媒１がケトン系溶媒である、請求項１に記載の無機物粒子分散体。
【請求項５】
前記のケトン系溶媒がメチルエチルケトン及び／又はアセトンである、請求項４に記載の無機物粒子分散体。
【請求項６】
前記の溶媒１がグリコールエステル系溶媒である、請求項１に記載の無機物粒子分散体。
【請求項７】
前記のグリコールエステル系溶媒がプロピレングリコールモノメチルエーテルアセテートである、請求項６に記載の無機物粒子分散体。
【請求項８】
前記の溶媒２がアルコール系溶媒及び／又はエーテル系溶媒である、請求項２に記載の無機物粒子分散体。
【請求項９】
前記のアルコール系溶媒がエタノールである、請求項８に記載の無機物粒子分散体。
【請求項１０】
前記の無機物粒子がルチル型酸化チタンを主成分としたものである、請求項１に記載の無機物粒子分散体。
【請求項１１】
無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散する工程１、次いで、前記の使用した溶媒１とは異なる溶媒２に溶媒置換する工程２を含む、無機物粒子分散体の製造方法。
【請求項１２】
前記の溶媒１がケトン系溶媒であり、前記の溶媒２がアルコール系溶媒及び／又はエーテル系溶媒である、請求項１１に記載の無機物粒子分散体の製造方法。
【請求項１３】
前記の溶媒１がメチルエチルケトン及び／又はアセトンであり、前記の溶媒２がプロピレングリコールモノメチルエーテルアセテートである、請求項１１に記載の無機物粒子分散体の製造方法。
【請求項１４】
前記の工程１の後、及び／又は前記の工程２の後に、無機物粒子の表面にケイ素含有化合物を処理する工程３を含む、請求項１１に記載の無機物粒子分散体の製造方法。
【請求項１５】
請求項１〜請求項１０のいずれか一項に記載の無機物粒子分散体を用いたコーティング組成物。
【発明の詳細な説明】
【技術分野】
【０００１】
本発明は、無機物粒子分散体及びその製造方法に関する。また、本発明は、前記の無機物粒子分散体を用いたコーティング組成物に関する。
【背景技術】
【０００２】
無機物粒子には、酸化チタン、酸化亜鉛、酸化スズ、酸化ケイ素、酸化アルミニウム等が知られており、種々の用途に用いられている。例えば、無機酸化物は一般的に化学的耐久性、機械的耐久性に優れており、耐薬品皮膜、耐磨耗皮膜、耐チッピング性皮膜などの保護皮膜を形成するためなどに利用されている。また、酸化チタン、酸化亜鉛等の微粒子は、可視光を透過して透明性を示すとともに、紫外線を遮蔽するため、日焼け止め化粧料、紫外線遮蔽塗料、紫外線遮蔽インキ、紫外線遮蔽フィルムなどに配合して用いられている。また、別用途として、酸化チタン、酸化亜鉛、酸化スズ等は元来、屈折率が高いので、所謂フリップフロップ効果を有するメタリック塗料、光学フィルムの高屈折率層、光学部材の屈折率調整剤などに用いられている。一方、酸化ケイ素（シリカ）は屈折率が低いので、光学フィルムの低屈折率層や光学部材の屈折率調整剤などに用いられている。また、アンチモンやリンをドープした酸化スズは、導電性を有することから、導電性フィルム、近赤外線遮蔽フィルム等に用いられている。
【０００３】
無機物粒子を種々の用途に用いる際には具体的に、有機溶媒に分散したり、更にバインダと混合してコーティング組成物としたりして用いられる。例えば、特許文献１には、エチレングリコール又はプロピレングリコールのモノ−又はジ−低級アルキルエーテルが分散媒である酸化チタンオルガノゾルを開示している。また、特許文献２には、チタニウムと、スズ及び／又はケイ素とを含むチタン系微粒子の表面を、少なくともシリカ系酸化物で被覆してなる高屈折率金属酸化物微粒子をメタノール、プロピレングリコールモノメチルエーテル等の有機化合物の少なくとも１種に分散した有機溶媒分散ゾルを開示している。
【先行技術文献】
【特許文献】
【０００４】
【特許文献１】特開２００９−２２７５００公報
【特許文献２】特開２０１１−１３２４８４公報
【発明の概要】
【発明が解決しようとする課題】
【０００５】
前記の従来技術では、無機物粒子の有機溶媒分散体は、まず無機物粒子の水分散ゾルを製造し、次いで、溶媒置換装置に供して、水分散ゾル中に含まれる水を有機溶媒に置換して製造している。また、別の方法として、無機物粒子の粉体を直接有機溶媒に分散することもある。しかしながら、このような方法では、無機物粒子がメタノール、エタノール等のアルコール類等の溶媒には分散しにくく、凝集してしまうという問題がある。
【課題を解決するための手段】
【０００６】
本発明者らは、無機物粒子をアルコール類等に分散させるために種々研究した結果、無機物粒子を特定のＨａｎｓｅｎの溶解度パラメータを有する易分散の溶媒１に分散させ、次いで、前記の溶媒１とは異なる溶媒２に溶媒置換することにより、無機物粒子を難分散の溶媒２に簡便に分散させられること、前記の溶媒１として特定のＨａｎｓｅｎの溶解度パラメータを有する有機
溶媒が無機物粒子を容易に分散することができ、しかも、低沸点であることから、溶媒２への置換が容易であることを見出し、本発明を完成した。
【０００７】
すなわち、本発明は、（１）無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散した無機物粒子分散体、（２）無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散した後に溶媒置換して、前記の使用した溶媒１とは異なる溶媒２に分散した無機物粒子分散体、（３）無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散する工程１、次いで、前記の使用した溶媒１とは異なる溶媒２に溶媒置換する工程２を含む、無機物粒子分散体の製造方法などである。
【発明の効果】
【０００８】
本発明は、特定の溶媒に分散した無機物粒子分散体であって、コーティング組成物、透明塗料、保護皮膜形成用塗料、メタリック塗料、光学フィルム、光学部材、日焼け止め化粧料など種々の用途に利用することができる。また、本発明は、無機物粒子分散体の製造方法であって、十分な分散性を有し、溶媒への安定性もよい分散体を簡便に製造することができる。
【発明を実施するための形態】
【０００９】
本発明は、無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散した無機物粒子分散体である。無機物粒子は、無機酸化物や無機水酸化物等の無機化合物であり、例えば酸化チタン、水和酸化チタン、含水酸化チタン、水酸化チタン、酸化亜鉛、水酸化亜鉛、酸化スズ、酸化ケイ素、酸化アルミニウム、水酸化アルミニウム、酸化セリウム、酸化ジルコニウム、酸化ハフニウム、酸化ランタン等の無機酸化物又は無機水酸化物が挙げられる。無機物粒子としては、ルチル型酸化チタンを主成分としたものが好ましく、酸化チタン以外に酸化チタン粒子の結晶内部には、コバルト、アルミニウム、ケイ素、マンガン、リン、ナトリウム、カリウム、リチウム、銅、カルシウム、マグネシウム、亜鉛、バナジウム、鉄、ニッケル、スズ、ジルコニウムなどの元素を更に含有してもよく、コバルト、アルミニウム、ケイ素及びマンガンの群から選ばれる少なくとも一種の元素を更に含有すると耐候性を抑制することができるためより好ましい態様である。結晶内部に含有する元素の含有量は任意に設定することができ、コバルト、アルミニウム、ケイ素又はマンガンの含有量は、二酸化チタンに対して、コバルトをＣｏＯ、アルミニウムをＡｌ２Ｏ３、ケイ素をＳｉＯ２、マンガンをＭｎＯ２の酸化物に換算した総量で表して０．０１〜３０重量％の範囲であり、好ましくは０．０５〜１５重量％である。また、酸化チタンは、後述するように、有機物や無機物で処理してもよい。酸化チタンは、ルチル型結晶形を持つ微粒子状二酸化チタンが好ましく、１〜１００ｎｍの平均粒子径を有するものがより好ましい。溶媒１の分散体中の無機物粒子の含有量は適宜設定することができ、例えば、０．５〜５０重量％が好ましく、５〜３０重量％がより好ましい。
【００１０】
前記の無機物粒子は、その表面にシランカップリング剤及び／又は有機表面修飾剤を被覆してもよい。シランカップリング剤としては、アミノプロピルトリエトキシシラン、Ｎ−（β−アミノエチル）−γ−アミノプロピルトリエトキシシラン、Ｎ−フェニル−γ−アミノプロピルトリメトキシシラン、ビニルトリメトキシシラン、ビニルトリエトキシシラン、ビニルトリクロロシラン、γ−グリシドキシプロピルトリメトキシシラン、メタクリロキシプロピルトリメトキシシラン、β−（３,４エポキシシクロヘキシル）エチルトリメトキシシランなどを用いることができる。また、有機表面修飾剤は、溶媒、塗料、プラスチックスへの分散性及び塗膜の耐久性を一層向上させるためなどに用いるものであって、その目的に応じて有機表面修飾剤の種類は適宜選定することができ、例えば、シリコーン、レシチン、樹脂、粘材、シラン化合物、フッ素化合物、紫外線吸収材、多価アルコール、アミノ酸、色素、脂肪酸、カルボン酸塩、金属石鹸、油剤、ワックスなどを用いるのが好ましく、更に、効果の異なる複数の処理剤を組み合わせることも可能である。シランカップリング剤及び／又は有機表面修飾剤の処理量は、目的に応じて適宜設定することができ、無機物粒子に対して、有機物総量で表して０．１〜１００重量％の範囲が適当である。無機物粒子の表面にシランカップリング剤及び／又は有機表面修飾剤を被覆するには、無機物粒子の分散体にシランカップリング剤等を添加して被覆したり、無機物粒子の粉体とシランカップリング剤等とを混合して被覆したり、必要に応じて酸やアルカリで中和したり加水分解したりしてもよい。
【００１１】
また、無機物粒子は、前記の有機物の被覆に先立ち、あるいは、有機物の被覆に代えて、その表面に無機物の表面処理、例えば、アルミニウム、ケイ素、チタニウム、ジルコニウム、スズ、アンチモン、コバルト及びマンガンの群から選ばれる少なくとも一種の元素の含水酸化物及び／又は酸化物（それぞれの元素の水酸化物を含む）を付着してもよく、この無機物表面処理の効果により、更に耐候性を改善することができるため好ましい態様である。特に、アルミニウム、ケイ素、チタニウム、ジルコニウム、スズ、コバルト及びマンガンの群から選ばれる少なくとも一種の元素の含水酸化物及び／又は酸化物（それぞれの元素の水酸化物を含む）を付着するのが好ましい。この無機物表面処理の量は、無機物粒子に対して、各元素の酸化物（Ａｌ２Ｏ３、ＳｉＯ２、ＴｉＯ２、ＺｒＯ２、ＳｎＯ、ＣｏＯ、ＭｎＯ２など）に換算した総量で表して０．１〜１００重量％の範囲であり、好ましくは５〜２０重量％の範囲である。無機物粒子の表面に無機物を処理するには、無機物粒子の分散体に無機化合物を添加して処理し、必要に応じて酸やアルカリで中和したり加水分解したりしてもよい。
【００１２】
無機物粒子を分散させる溶媒１は、Ｈａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２であり、好ましくはδＤ＝１６±２ＭＰａ１／２、δＰ＝９±２ＭＰａ１／２、δＨ＝６±２ＭＰａ１／２である。Ｈａｎｓｅｎの溶解度パラメータは、ある物質がある物質にどのくらい溶けるのかを示す溶解性の指標であり、分散項δＨ、極性項δＰ、水素結合項δＨの３つのベクトルで表される。分散項δＨはファンデルワールスの力、極性項δＰはダイポール・モーメントの力、水素結合項δＨは水、アルコールなどが持つ力である。無機物と溶媒の関係では、無機物のＨａｎｓｅｎ溶解度パラメータのδＤ、δＰが溶媒のそれらと近い値であるほど分散しやすいと考えられる。しかしながら、溶媒のＨａｎｓｅｎ溶解度パラメータは概ね測定され文献（例えば、 Energy & Fuels 2008, 22, 3395-3401（以下文献１という）、Ind. Eng. Chem. Res. 2003, 42, 6511-6517（以下文献２という））に報告されている一方で、無機物のＨａｎｓｅｎ溶解度パラメータを定義することは難しく、無機物がよく分散する溶媒の溶解度パラメータから、間接的に求める方法が知られているものの、一意的に決定されているものではない。しかしその中で例えば二酸化チタンのＨａｎｓｅｎ溶解度パラメータとして、δＤ＝１７．０２ＭＰａ１／２、δＰ＝９．２ＭＰａ１／２、δＨ＝１３．２ＭＰａ１／２が報告されており、他の無機酸化物や水酸化物などを表面被覆あるいは複合化させても大きく値は異ならない。このδＤ、δＰはケトン系溶媒に近いことから、溶媒１としてケトン系溶媒が好ましい。また、二酸化チタン以外の無機物粒子に対してもケトン系溶媒が好ましい。具体的にはメチルエチルケトン及び／又はアセトンがより好ましい。メチルエチルケトンのＨａｎｓｅｎ溶解度パラメータ（文献１）は、δＤ＝１６ＭＰａ１／２、δＰ＝９ＭＰａ１／２、δＨ＝５．１ＭＰａ１／２である。アセトンのＨａｎｓｅｎ溶解度パラメータ（文献１）は、δＤ＝１５．５ＭＰａ１／２、δＰ＝１０．４ＭＰａ１／２、δＨ＝７ＭＰａ１／２である。また、環状ケトンのシクロヘキサノンでもよく、そのＨａｎｓｅｎ溶解度パラメータは、δＤ＝１７．８ＭＰａ１／２、δＰ＝８．５ＭＰａ１／２、δＨ＝５．１ＭＰａ１／２である。また、前記の溶媒１はグリコールエステル系溶媒が好ましく、プロピレングリコールモノメチルエーテルアセテートがより好ましく、そのＨａｎｓｅｎの溶解度パラメータは、δＤ＝１６．１ＭＰａ１／２、δＰ＝６．１ＭＰａ１／２、δＨ＝６．６ＭＰａ１／２である。
【００１３】
次に、本発明は、無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散した後に溶媒置換して、前記の使用した溶媒１とは異なる溶媒２に分散した無機物粒子分散体である。溶媒２としては前記の工程１で使用した溶媒以外のものが使用でき、溶媒１として使用可能な溶媒を溶媒２として用いてもよい。溶媒２としては具体的には、アルコール系溶媒及び／又はエーテル系溶媒がより好ましい。アルコール系溶媒として例えば、メタノールのＨａｎｓｅｎの溶解度パラメータは、δＤ＝１４．７ＭＰａ１／２、δＰ＝１２．３ＭＰａ１／２、δＨ＝２２．３ＭＰａ１／２であり、エタノールのそれ（文献１、２）は、δＤ＝１５．８ＭＰａ１／２、δＰ＝８．８ＭＰａ１／２、δＨ＝１９．４ＭＰａ１／２であり、２−アミノエタノールのそれは、δＤ＝１７．５ＭＰａ１／２、δＰ＝６．８ＭＰａ１／２、δＨ＝１８ＭＰａ１／２であり、エタノールがより好ましい。水のＨａｎｓｅｎの溶解度パラメータ（文献２）は、δＤ＝１９．５ＭＰａ１／２、δＰ＝１７．８ＭＰａ１／２、δＨ＝１７．６ＭＰａ１／２である。溶媒２としてはＨａｎｓｅｎの溶解度パラメータのδＨが１０ＭＰａ１／２より大きいものがより好ましく、有機溶媒に限らず、水溶媒あるいは有機溶媒と水との混合溶媒であってもよい。また、溶媒２としてグリコールエステル系溶媒が好ましく、プロピレングリコールモノメチルエーテルアセテートがより好ましい。溶媒２分散体中の無機物粒子の含有量は適宜設定することができ、例えば、０．５〜５０重量％が好ましく、５〜３０重量％がより好ましい。
【００１４】
本発明は、無機物粒子分散体の製造方法であって、無機物粒子をＨａｎｓｅｎの溶解度パラメータのδＤ、δＰ、δＨがそれぞれδＤ＝１６±３ＭＰａ１／２、δＰ＝９±３ＭＰａ１／２、δＨ＝６±３ＭＰａ１／２である溶媒１に分散する工程１、次いで、前記の使用した溶媒１とは異なる溶媒２に溶媒置換する工程２を含む。本発明で用いる無機物粒子は、従来公知の方法で製造したものを用いることができ、例えば、無機塩やアルコキシドを加熱加水分解したり、中和したりして製造したろ過湿潤ケーキ、乾燥粉体や焼成粉体あるいは水等に分散した分散体を用いることができる。前記の無機物粒子がろ過湿潤ケーキ、乾燥粉体や焼成粉体の場合は、それを易分散の溶媒１に直接分散させることができる。無機物粒子を溶媒１に分散させるには、従来公知の分散機を用いた方法を用いることができ、撹拌分散機、ミキサー、ミル等の湿式分散機、超音波分散機等を用いる。例えば、湿式分散機として寿工業社製のウルトラアペックスミルが好ましい。無機物粒子が水に分散している場合は、水溶媒を溶媒１に置換して、無機物粒子を溶媒１に分散させることができる。水溶媒を溶媒１に置換するには、従来公知の溶媒置換の方法を用いることができ、水溶媒の分散体に溶媒１を混合し、加熱蒸留、真空蒸留、減圧濃縮等により水溶媒を除去する。分散体を製造する際には、必要に応じて湿式粉砕や分級処理してもよい。また、分散させる際に高分子分散剤等の分散剤を適宜添加してもよい。
【００１５】
次に、溶媒１に分散させた分散体を前記の溶媒１とは異なる、難分散の溶媒２に溶媒置換する（工程２）。溶媒２に置換するには、従来公知の溶媒置換の方法を用いることができ、溶媒１の分散体に溶媒２を混合し、加熱蒸留、真空蒸留、減圧濃縮等により溶媒１を除去する。溶媒置換した後に、必要に応じて湿式粉砕や分級処理してもよい。また、溶媒置換した後に高分子分散剤等の分散剤を適宜添加してもよい。更に必要に応じて、このようにして製造した溶媒２の分散体を別の溶媒２に１〜３回程度置換してもよい。このように溶媒２から別の溶媒２に溶媒置換を行うことにより、より難分散の溶媒に分散することができるため好ましい。実施態様として、前記の溶媒１がケトン系溶媒であり、溶媒２がアルコール系溶媒及び／又はエーテル系溶媒であるのが好ましく、更に、前記の溶媒１がメチルエチルケトン及び／又はアセトンであり、溶媒２がプロピレングリコールモノメチルエーテルアセテートであるのが好ましい。
【００１６】
なお、必要に応じて前記の工程１の後、及び／又は工程２の後に、無機物粒子の表面にケイ素含有化合物を処理してもよい（工程３）。ケイ素化合物としては、前記のシランカップリング剤、シラン化合物、シリコーンのほかに、ポリシロキサン、あるいは、前記のケイ素の含水酸化物及び／又は酸化物（水酸化物を含む）が好ましい。シランカップリング剤等の有機ケイ素化合物の処理量は、目的に応じて適宜設定することができ、無機物粒子に対して、有機物総量で表して０．１〜１００重量％の範囲が適当である。また、無機ケイ素化合物の処理量は、無機物粒子に対してＳｉＯ２に換算した量で表して０．１〜１００重量％の範囲であり、好ましくは５〜２０重量％の範囲である。なお、ケイ素含有化合物の処理のほかに、前記の有機物や無機物を処理してもよい。無機物粒子の表面にケイ素含有化合物を処理するには、無機物粒子の分散体にケイ素含有化合物を添加して処理したり、無機物粒子の粉体とケイ素化合物とを混合し被覆したり、必要に応じて酸やアルカリで中和したり加水分解したりしてもよい。
【００１７】
このようにして製造した無機物粒子分散体は、それぞれの分野で使用される組成物形成材料を配合し、更に各種の添加剤を配合して、例えばコーティング組成物（塗料、インキ組成物を含む）やフィルム等のプラスチック成形物などに使用することができる。コーティング組成物やインキ組成物の場合は、塗膜形成材料又はインキ膜形成材料、溶剤、分散剤、顔料、充填剤、増粘剤、フローコントロール剤、レベリング剤、硬化剤、架橋剤、硬化用触媒などを配合する。塗膜形成材料としては例えば、アクリル樹脂、アルキド樹脂、ウレタン樹脂、ポリエステル樹脂、アミノ樹脂などの有機系成分や、オルガノシリケート、オルガノチタネートなどの無機系成分を用いることができ、インキ膜形成材料としては、ウレタン樹脂、アクリル樹脂、ポリアミド樹脂、塩酢ビ樹脂、塩素化プロピレン樹脂などを用いることができる。これらの塗膜形成材料、インキ膜形成材料には、熱硬化性樹脂、常温硬化性樹脂、紫外線硬化性樹脂など各種のものを用いることができ特に制限はないが、モノマーやオリゴマーの紫外線硬化性樹脂を用い、光重合開始剤や光増感剤を配合し、塗布後に紫外光を照射して硬化させると、基材に熱負荷を掛けず、硬度や密着性の優れた塗膜が得られるので好ましい。また、プラスチック成形物の場合は、プラスチック、顔料、染料、分散剤、滑剤、酸化防止材、紫外線吸収剤、光安定剤、帯電防止剤、難燃剤、殺菌剤などを本発明の無機物粒子とともに練り込み、フィルム状などの任意の形状に成形する。プラスチック成形物としては、ポリオレフィン樹脂、ポリスチレン樹脂、ポリエステル樹脂、アクリル樹脂、ポリカーボネート樹脂、フッ素樹脂、ポリアミド樹脂、セルロース樹脂、ポリ乳酸樹脂などの熱可塑性樹脂、フェノール樹脂、ウレタン樹脂などの熱硬化性樹脂を用いることができる。各組成物中の無機物粒子の含有量は任意の量、好ましくは２０重量％以上を配合するのが好ましい。
【００１８】
このようにして製造した無機物粒子分散体あるいはコーティング剤、インキ組成物、プラスチック成形物は、種々の用途に用いることができる。例えば、優れた透明性を有するものであり、溶媒への分散安定性などにも優れていることから、透明塗料、保護皮膜形成用塗料、メタリック塗料、光学フィルム、光学部材、日焼け止め化粧料など種々の用途に利用することができる。無機物粒子に応じて高屈折率材料、中屈折率材料あるいは低屈折率材料を適宜選択することができ、透明性を有することから、種々の光学フィルム、光学部材として用いることができる。無機物粒子を配合した光学フィルムは、液晶ディスプレイ、プラズマディスプレイ、ＣＲＴ等の表示装置、特に好適に液晶ディスプレイに用いられ、具体的には、反射防止性及び視認性に優れた反射防止フィルム、偏光フィルム等として用いられる。また、視野角によりカラーシフトする偽造防止フィルム、紫外線を遮蔽するフィルムなどにも適用することができる。また、光学部材は、カメラ、ビデオカメラ、カメラ付携帯電話、テレビ電話を始めとする撮像モジュール等の固体撮像素子、眼鏡レンズなどのレンズ等に用いることができる。あるいは、種々の固体撮像素子、眼鏡レンズなどのレンズ等の光学基材の表面に、その部材の機能を更に強化したり、保護したりするために種々の機能を備えた層（膜）の形成に用いることができる。例えば、レンズ基材の耐久性を確保するためのハードコート層、ゴーストやちらつきを防止するための反射防止層などの形成に用いることができる。
【実施例】
【００１９】
以下に実施例により本発明を更に具体的に説明するが、本発明はこれらに限定されるものではない。
【００２０】
実施例１
（１）炭酸ナトリウム水溶液に四塩化チタンを添加して中和し、熟成してルチル型酸化チタンナノ粒子のスラリーを得た。スラリーを中和し、ろ過水洗脱水した後１２０℃で乾燥した。
次いで、前記のルチル型酸化チタンナノ粒子を粗粉砕した後、ルチル型酸化チタンに対して５０重量部のシランカップリング剤（信越化学社製ＫＢＭ５０３）を溶解したメチルエチルケトンをウルトラアペックスミルＵＡＭ−０１５（寿工業社製、０．０３ｍｍジルコニアビーズ４００ｇ）に投入し、周速：８ｍ／ｓ、１０ｋｇ／ｈｒの条件で循環運転しながら、前記ルチル型酸化チタンナノ粒子を徐々に添加して分散を行った。得られたルチル型酸化チタンナノ粒子メチルエチルケトン分散体を濃縮し、酸化チタンとして１０重量％に調整して、ルチル型酸化チタンナノ粒子メチルエチルケトン分散体（試料Ａ）を得た。
（２）次いで、試料Ａをエタノールで希釈し、減圧濃縮することを繰り返して溶媒置換を行い、酸化チタンとして１０重量％に濃度調整したルチル型酸化チタンナノ粒子エタノール分散体（試料Ａ−１）を得た。
【００２１】
実施例２
（１）実施例１の（１）と同様にして、酸化チタンメチルエチルケトン分散体を得、次いで、この分散体にエタノールを加えて希釈し、更にアンモニア水を添加し４０℃に加熱した後、テトラエトキシシランを加え、４８時間熟成して、シリカ処理ルチル型酸化チタンナノ粒子を得た。テトラエトキシシランの添加量はＳｉＯ２／ＴｉＯ２として１０／１００であった。
得られたシリカ処理ルチル型酸化チタンナノ粒子に、塩酸水を加え粒子を凝集させた後、遠心分離で沈降させ、上澄みを除いて洗浄を行った。充分洗浄を行った後、１２０℃で乾燥させシリカ処理ルチル型酸化チタンナノ粒子を得た。
次いで、前記のシリカ処理ルチル型酸化チタンナノ粒子を粗粉砕した後、酸化チタンに対して５０重量部のシランカップリング剤（信越化学社製ＫＢＭ５０３）を溶解したメチルエチルケトンをウルトラアペックスミルＵＡＭ−０１５（寿工業社製、０．０３ｍｍジルコニアビーズ４００ｇ）に投入し、周速：８ｍ／ｓ、１０ｋｇ／ｈｒの条件で循環運転しながら、前記シリカ処理ルチル型酸化チタンナノ粒子を徐々に添加して分散を行った。得られたシリカ処理ルチル型酸化チタンナノ粒子メチルエチルケトン分散体を濃縮し、酸化チタンとして１０重量％に調整して、シリカ処理ルチル型酸化チタンナノ粒子メチルエチルケトン分散体（試料Ｂ）を得た。
（２）次いで、実施例１の（２）と同様にして、試料Ｂをエタノールに溶媒置換して、酸化チタンとして１０重量％に濃度調整したシリカ処理ルチル型酸化チタンナノ粒子エタノール分散体（試料Ｂ−１）を得た。
【００２２】
比較例１
炭酸ナトリウム水溶液に四塩化チタンを添加して中和し、熟成してルチル型酸化チタンナノ粒子のスラリーを得た。スラリーを中和し、ろ過水洗脱水した後、酸化チタンに対して５０重量部のシランカップリング剤（信越化学社製ＫＢＭ５０３）を溶解したエタノールを添加し、次いで、ウルトラアペックスミルＵＡＭ−０１５（寿工業社製、０．０３ｍｍジルコニアビーズ４００ｇ）に投入し、周速：８ｍ／ｓ、１０ｋｇ／ｈｒの条件で循環運転して分散を行った。得られたルチル型酸化チタンナノ粒子エタノール分散体を濃縮し、酸化チタンとして１０重量％に調整して、ルチル型酸化チタンナノ粒子エタノール分散体（試料Ｃ）を得た。
【００２３】
可視光透過率の測定結果１
試料Ａ〜Ｃの可視光透過率を日立分光光度計にて測定した結果を表１に示す。実施例の試料Ａ−１、試料Ｂ−１は、可視光透過率が高く、メチルエチルケトン分散時の高い分散状態を損ねることなく、溶媒置換されたことがわかった。
【００２４】
【表１】
2013203929.tif 000002
【００２５】
実施例３
（１）炭酸ナトリウム水溶液に四塩化チタンと四塩化スズの混合水溶液を添加して中和し、熟成してスズ含有ルチル型酸化チタンナノ粒子のスラリーを得た。スラリーを中和しろ過水洗し、純水に再分散して固形分１０重量濃度に調整したものをビーズミルにて分散し、ケイ酸ソーダを添加した後に中和してＳｉＯ２被覆スズ含有ルチル型酸化チタンナノ粒子水分散体を得た。この組成はＳｎＯ２／ＳｉＯ２／ＴｉＯ２＝０．０５／０．１０／１．００（重量）であった。前記の水分散体をろ過水洗乾燥し、実施例１と同様にしてメチルエチルケトンに分散して、ＳｉＯ２被覆スズ含有ルチル型酸化チタンナノ粒子メチルエチルケトン分散体（試料Ｄ）を得た。
（２）前記のメチルエチルケトン分散体（試料Ｄ）を実施例１の（２）と同様にしてエタノールに溶媒置換した（試料Ｄ−１）。
（３）次いで前記のエタノール分散体（試料Ｄ−１）にプロピレングリコールモノメチルエーテルアセテートを加え、減圧蒸留によってエタノールを留去してプロピレングリコールモノメチルエーテルアセテートに溶媒置換した（試料Ｄ−２）。
【００２６】
実施例４
ＳｉＯ２被覆スズ含有ルチル型酸化チタンナノ粒子水分散体の組成をＳｎＯ２／ＳｉＯ２／ＴｉＯ２＝０．１０／０．１０／１．００（重量）とする以外は実施例３と同様にして、メチルエチルケトン分散体（試料Ｅ）、これを溶媒置換したエタノール分散体（試料Ｅ−１）、これを更に溶媒置換したプロピレングリコールモノメチルエーテルアセテート分散体（試料Ｅ−２）を得た。
一方、メチルエチルケトン分散体（試料Ｅ）にプロピレングリコールモノメチルエーテルアセテートを加え、減圧蒸留によってメチルエチルケトンを留去してプロピレングリコールモノメチルエーテルアセテートに溶媒置換した（試料Ｅ−３）
【００２７】
実施例５
ＳｉＯ２被覆スズ含有ルチル型酸化チタンナノ粒子水分散体の組成をＳｎＯ２／ＳｉＯ２／ＴｉＯ２＝０．２０／０．１０／１．００（重量）とする以外は実施例３と同様にして、メチルエチルケトン分散体（試料Ｆ）、これを溶媒置換したエタノール分散体（試料Ｆ−１）、これを更に溶媒置換したプロピレングリコールモノメチルエーテルアセテート分散体（試料Ｆ−２）を得た。
【００２８】
可視光透過率の測定結果２
前記のナノ粒子溶剤分散体(試料Ｄ〜Ｆ)を無機物濃度として５重量％に調整し、日立分光光度計で可視光透過率を測定した結果を表２に示す。メチルエチルケトンからエタノールに溶媒置換しても、可視光透過率は７０％以上あり、また、更にプロピレングリコールモノメチルエーテルアセテートに溶媒置換しても可視光透過率は６０％以上維持できることがわかった。
【００２９】
【表２】
2013203929.tif 000003
【産業上の利用可能性】
【００３０】
本発明は、無機物粒子分散体の製造方法であって、十分な分散性を有し、溶媒への安定性もよい分散体を簡便に製造することができる。この方法で製造した無機物粒子分散体は、コーティング組成物、透明塗料、保護皮膜形成用塗料、メタリック塗料、光学フィルム、光学部材、日焼け止め化粧料など種々の用途に利用することができる。